【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
表面に連続的に水の凝集現象を防ぎ、水膜を形成するための親水性を示す微細な凹凸が施されている建設用又は建築用構成部材。
【請求項２】
プラスチック片、陶製片、金属片又はゴム片からなる請求項１記載の建築用構成部材。
【請求項３】
床材、壁材又は天井材である請求項１又は２記載の建設用又は建築用構成部材
【請求項４】
浴室用構成部材である請求項１記載の建設用又は建築用構成部材。
【請求項５】
防止パンである請求項１記載の建設用又は建築用構成部材。
【請求項６】
すべり止め床材である請求項１記載の建設用又は建築用構成部材。
【請求項７】
レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、算術平均粗さＲａの平均値が０．７μｍ以上である微細な凹凸が表面に施こされている建設用又は建築用構成部材。
【請求項８】
微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、最大高さＲｙの平均値が５μｍ以上であるように施されている請求項７に記載の建設用又は建築用構成部材。
【請求項９】
微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、凹凸の平均間隔Ｓｍと最大高さＲｙとの比Ｓｍ／Ｒｙの平均値が０．２以下であるように施されている請求項７又は８に記載の建設用又は建築用構成部材。
【請求項１０】
微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、算術平均粗さＲａの平均値が０．８μｍ以上で、かつ凹凸の平均間隔Ｓｍと最大高さＲｙとの比Ｓｍ／Ｒｙの平均値が０．２以下であるように施されている請求項７〜９のいずれかに記載の建設用又は建築用構成部材。
【請求項１１】
微細な凹凸が、レーザ顕微鏡で、横縦（Ｘ−Ｙ）方向の分解能を０．０３６４μｍ、高さ（Ｚ）方向の分解能を０．０５μｍに設定し、測定範囲を５μｍ四方で、任意に選んだ５箇所以上測定したときに、凹凸の表面積の平均値が４００μｍ２以上であるように施されている請求項７〜１０のいずれかに記載の建設用又は建築用構成部材。
【請求項１２】
微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、各箇所ごとに断面曲線のＺ方向の値の平均値を求め、その平均値から偏差割合曲線を求め、その偏差割合曲線をフーリエ変換し、波長の逆数ごとのパワースペクトルを求め、対数近似した近似曲線が、波長の逆数が２．５〜１４／μｍ（波長換算０．４〜０．０７１μｍ）の範囲の全域が、−３０μｍ２以上である箇所が、測定した箇所の５０％を超えるように施されている請求項７〜１１のいずれかに記載の建設用又は建築用構成部材。
【請求項１３】
建設用又は建築用構成部材の表面に連続的に水の凝集現象を防ぎ、水膜を形成するための親水性を示す微細な凹凸を形成するのに対応した表面をもつ成形型を用いてＦＲＰ成形することを特徴とする表面に微細な凹凸を有する建設用又は建築用構成部材の製造法。
【請求項１４】
型が金型であり、その表面に微細な凹凸が形成されていると共に無機物を用いるＰＶＤ法により皮膜が形成されているものである請求項１３記載の建設用又は建築用構成部材の製造法。
【手続補正２】
【補正対象書類名】明細書
【補正対象項目名】０００８
【補正方法】変更
【補正の内容】
【０００８】
本発明は、次のものに関する。
１．表面に連続的に水の凝集現象を防ぎ、水膜を形成するための親水性を示す微細な凹凸が施されている建設用又は建築用構成部材。
２．プラスチック片、陶製片、金属片又はゴム片からなる項１記載の建築用構成部材。
３．床材、壁材又は天井材である項１又は項２記載の建設用又は建築用構成部材。
４．浴室用構成部材である項１記載の建設用又は建築用構成部材。
５．防止パンである項１記載の建設用又は建築用構成部材。
６．すべり止め床材である項１記載の建設用又は建築用構成部材。
７．レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、算術平均粗さＲａの平均値が０．７μｍ以上である微細な凹凸が表面に施こされている建設用又は建築用構成部材。
８．微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、最大高さＲｙの平均値が５μｍ以上であるように施されている項７に記載の建設用又は建築用構成部材。
９．微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、凹凸の平均間隔Ｓｍと最大高さＲｙとの比Ｓｍ／Ｒｙの平均値が０．２以下であるように施されている項７又は８に記載の建設用又は建築用構成部材。
１０．微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、算術平均粗さＲａの平均値が０．８μｍ以上で、かつ凹凸の平均間隔Ｓｍと最大高さＲｙとの比Ｓｍ／Ｒｙの平均値が０．２以下であるように施されている項７〜９のいずれかに記載の建設用又は建築用構成部材。
１１．微細な凹凸が、レーザ顕微鏡で、横縦（Ｘ−Ｙ）方向の分解能を０．０３６４μｍ、高さ（Ｚ）方向の分解能を０．０５μｍに設定し、測定範囲を５μｍ四方で、任意に選んだ５箇所以上測定したときに、凹凸の表面積の平均値が４００μｍ２以上であるように施されている項７〜１０のいずれかに記載の建設用又は建築用構成部材。
１２．微細な凹凸が、レーザ顕微鏡で、横縦（Ｘ−Ｙ）方向の分解能を０．０３６４μｍ、高さ（Ｚ）方向の分解能を０．０５μｍに設定し、測定長が５μｍで、任意に選んだ５箇所以上測定したときに、各箇所ごとに断面曲線のＺ方向の値の平均値を求め、その平均値から偏差割合曲線を求め、その偏差割合曲線をフーリエ変換し、波長の逆数ごとのパワースペクトルを求め、対数近似した近似曲線が、波長の逆数が２．５〜１４／μｍ（波長換算０．４〜０．０７１μｍ）の範囲の全域が、−３０μｍ２以上である箇所が、測定した箇所の５０％を超えるように施されている項７〜１１のいずれかに記載の建設用又は建築用構成部材。
１３．建設用又は建築用構成部材の表面に連続的に水の凝集現象を防ぎ、水膜を形成するための親水性を示す微細な凹凸を形成するのに対応した表面をもつ成形型を用いてＦＲＰ成形することを特徴とする表面に微細な凹凸を有する建設用又は建築用構成部材の製造法。
１４．型が金型であり、その表面に微細な凹凸が形成されていると共に無機物を用いるＰＶＤ法により皮膜が形成されているものである項１３記載の建設用又は建築用構成部材の製造法。